(57)【要約】【課題】電解液中に溶出した金属イオンを補足して、負極表面への析出を低減し、かくして、充放電を繰り返しても、容量の劣化が少ない非水リチウムイオン二次電池を与えるセパレータを提供する。また、そのようなセパレータを用いてなる非水リチウムイオン二次電池を提供する。【解決手段】本発明によれば、ポリマー分子鎖の側鎖にアセトアセチル基を有する架橋ポリマー層を多孔質樹脂フィルムに担持させてなる電池用セパレータが提供される。上記架橋ポリマー層は、好ましくは、無孔性のイオン伝導性層である。  また、本発明によれば、正極活物質を含む正極と非水電解液と多孔質セパレータとこの多孔質セパレータを介して前記正極と電気的に絶縁されて配置された負極活物質を含む負極からなる非水リチウムイオン二次電池において、上記多孔質セパレータとして上述したセパレータを用いてなるチウムイオン二次電池が提供される。【選択図】なし【特許請求の範囲】
【請求項１】
ポリマー分子鎖の側鎖にアセトアセチル基を有する架橋ポリマー層を多孔質樹脂フィルムに担持させてなる電池用セパレータ。
【請求項２】
架橋ポリマーが、分子鎖の側鎖にヒドロキシ基を有するポリマーにジケテンを反応させて分子鎖の側鎖にアセトアセチル基を有するポリマーを得、このポリマーを架橋させてなるものである請求項1に記載の電池用セパレータ。
【請求項３】
架橋ポリマーがアセトアセチル基を有するラジカル重合性モノマーをポリマー鎖の構成成分単位として有するものである請求項1に記載の電池用セパレータ。
【請求項４】
アセトアセチル基を有するラジカル重合性モノマーが一般式（Ｉ）
【化１】
2009087795.tif 000006
(式中、Ｒは水素原子又はメチル基を示し、ｎは１〜１２の整数を示す。)
で表されるアセトアセチル基含有アクリレート及びアセトアセチル基含有メタクリレートから選ばれる少なくとも１種である請求項３に記載の電池用セパレータ。
【請求項５】
架橋ポリマーがイソシアネート基に対して反応し得る反応性基を分子中に有するポリマーを架橋剤としての多官能イソシアネートと反応させ、架橋させて得られるものである請求項１に記載の電池用セパレータ。
【請求項６】
架橋ポリマー層が無孔性のイオン伝導性層である請求項１に記載の電池用セパレータ。
【発明の詳細な説明】
【技術分野】
【０００１】
本発明は、基材多孔質樹脂フィルムに分子中にキレート形成性基を有する架橋ポリマーを担持させてなり、負極表面への析出物を低減し、高温で充放電を繰り返しても容量の劣化が少ない電池を与える電池用セパレータと、それを用いてなる非水リチウムイオン二次電池と、その製造方法に関する。
【背景技術】
【０００２】
近年、携帯電話やノート型パーソナルコンピュータ等の小型携帯電子機器のための電源として、高エネルギー密度を有するリチウムイオン二次電池が広く用いられている。
【０００３】
このようなリチウムイオン二次電池は、シート状の正負の電極と、例えば、多孔質樹脂フィルムを積層し、又は捲回して、例えば、金属缶からなる電池容器に仕込んだ後、この電池容器に電解液を注入し、密封、封口するという工程を経て製造される。しかし、近年、上述したような小型携帯電子機器の一層の小型化、軽量化への要望が非常に強く、リチウムイオン二次電池についても、更なる薄型化と軽量化が求められており、従来の金属缶容器に代えて、ラミネートフィルム型の電池容器も用いられるようになっている。
【０００４】
また、正極材料や負極材料についても、高容量且つ高出力のリチウムイオン二次電池を提供するための研究と発明が多数なされている。しかし、このような精力的な研究と発明によっても、リチウムイオン二次電池は常温又は高温の雰囲気下で充放電を繰り返すことによって、容量の低下、出力特性の劣化、安全性の低下という問題が依然として存在する。これらの原因としては、例えば、充電時に負極にリチウムが析出する、正極活物質から金属イオンが溶出する、正極で酸化された有機溶媒がカチオンラジカルとなって負極表面で還元される、正極活物質や集電体から溶出した金属イオンが負極表面に析出する、電解液が電極材料表面で分解する等によって、フッ化リチウム等を生成して、容量に寄与するリチウムイオン量が減少し、かくして、不可逆容量が増加すること等によるとみられている(非特許文献１参照)。
【０００５】
このような状況の下、更に、安全性の高いリチウムイオン二次電池を求める要望が非常に高まっている。そこで、例えば、高温での熱安定性がすぐれたマンガン酸リチウムやリン酸鉄リチウムを正極材料に用いることが提案されている。しかし、マンガン酸リチウムは高温でのサイクル特性に問題があり、また、リン酸鉄リチウムは高出力化に問題があり、いずれも本格的な実用化がなされるまでには至っていない。
【０００６】
ここに、マンガン酸リチウムを正極に用いた場合に高温でのサイクル特性が劣化する原因は、正極活物質中のマンガンが電解液にイオンとなって溶出し、また、溶出したマンガンイオンが負極で還元されて析出することであるとみられている。
【０００７】
そこで、このような問題を解決するために、例えば、正極にスピネル構造を有するリチウムマンガン複合酸化物を用いた非水電解液二次電池において、多孔質ポリエチレン樹脂フィルムに陽イオン交換樹脂を加えて、セパレータとして用いることが提案されている(特許文献１参照)。しかし、本発明者らによれば、このような非水電解液二次電池においては、セパレータの表面に露出する陽イオン交換能性官能基の割合が少ないので、溶出したマンガンイオン等の捕捉が十分でなく、また、セパレータの強度が低下するという問題がある。
【０００８】
また、マンガン含有複合酸化物を活物質として含む非水電解液二次電池において、セパレータの表面を陽イオン交換基で修飾して用いることが提案されている(特許文献２参照)。しかし、本発明者らによれば、この場合には、一般に、セパレータに用いられる多孔質膜の有する細孔の孔径がマンガン等の溶出した金属イオン径に比べて大きいために、陽イオン交換基と金属イオンの遭遇確率が低く、捕捉が十分でないので、高温でのサイクル特性に課題がある。
【０００９】
更には、正極と負極とセパレータと電解質とを備えた非水電解液二次電池において、負極、セパレータ、電解質の少なくともいずれかにキレート化剤を含有させることが提案されている(特許文献３参照)。本発明者らによれば、この場合には、添加したキレート化剤が正極や負極における酸化還元反応によって、副反応を引き起こし、電池特性を劣化させるという問題がある。
【００１０】
同様に、正極と負極とセパレータと電解質とを備えた非水電解液二次電池において、正極、負極、セパレータの少なくとも一つにキレート高分子を含有させることが提案されている(特許文献４参照)。しかし、本発明者らによれば、このような電池においては、キレート形成性の官能基の量が少なく、金属イオンの捕捉能が十分でないうえに、キレート高分子は非水電解液二次電池の充放電に直接関与しないので、正極や負極に含有させた場合には、非水電解液二次電池の初期容量が低下するという問題がある。
【非特許文献１】Pankaj Arora, Ralph E. White, Marc Doyle, "Capacity Fade Mechanisms and Side Reactions in Lithium-Ion Batteries", Journal of Electrochemical Society, Vol. 145, No. 10, 0ctober l998
【特許文献１】特開２０００−２１３８１号公報
【特許文献２】特開２００２−２５５２７号公報
【特許文献３】特開２００４−６３１２３号公報
【特許文献４】特開平１１−１２１０１２号公報
【発明の開示】
【発明が解決しようとする課題】
【００１１】
本発明は、上述したような従来の非水電解液二次電池における問題を解決するためになされたものであって、電解液中に溶出した金属イオンを補足して、負極表面への析出を低減し、かくして、充放電を繰り返しても、容量の劣化が少ない非水リチウムイオン二次電池を与えるセパレータを提供することを目的とする。また、本発明は、そのようなセパレータを用いてなる非水リチウムイオン二次電池を提供することを目的とする。
【課題を解決するための手段】
【００１２】
本発明によれば、ポリマー分子鎖の側鎖にアセトアセチル基を有する架橋ポリマー層を多孔質樹脂フィルムに担持させてなる電池用セパレータが提供される。
【００１３】
本発明によれば、上記架橋ポリマー層は、好ましくは、無孔性のイオン伝導性層である。
【００１４】
また、本発明によれば、正極活物質を含む正極と非水電解液と多孔質セパレータとこの多孔質セパレータを介して前記正極と電気的に絶縁されて配置された負極活物質を含む負極からなる非水リチウムイオン二次電池において、上記多孔質セパレータとして上述したセパレータを用いてなるチウムイオン二次電池が提供される。
【発明の効果】
【００１５】
本発明による電池用セパレータは、ポリマー分子鎖の側鎖にアセトアセチル基を有する架橋ポリマー層を多孔質樹脂フィルムに担持させてなるものであるので、このようなセパレータを備えた電池においては、上記架橋ポリマーの有するキレート形成性のアセトアセチル基によって、電解液中に溶出した金属イオンを補足することができ、その結果、負極の表面に金属の析出が抑制され、かくして、高温で充放電を繰り返しても、容量の低下が少ない非水二次電池を得ることができる。また、電解液中に溶出した金属イオンの析出による内部短絡も防止することができる。
【００１６】
本発明に従って、架橋ポリマー層が実質的に無孔性のイオン伝導性層であるときは、正極側で溶出した金属イオンは、負極に析出する前に、このような実質的に無孔性の架橋ポリマーの有する前記アセトアセチル基によって確実に捕捉され、かくして、本発明の電池用セパレータを用いることによって、高温でのサイクル特性にすぐれた非水二次電池を得ることができる。
【発明を実施するための最良の形態】
【００１７】
本発明による電池用セパレータは、ポリマー分子鎖の側鎖にアセトアセチル基を有する架橋ポリマー層を基材多孔質樹脂フィルムに担持させてなるものである。
【００１８】
本発明において、基材多孔質樹脂フィルムは、平均孔径０．０１〜５μｍの細孔を有し、空孔率が２０〜９５％の範囲のものが好ましく用いられ、特に、空孔率が３０〜９０％のものが好ましく、４０〜８５％の範囲のものが最も好ましく用いられる。
【００１９】
本発明による電池用セパレータは、基材多孔質樹脂フィルム上に架橋ポリマー層を担持させてなるものであるので、基材多孔質樹脂フィルムの空孔率が余りに低いときは、イオン伝導経路が少なくなるので、セパレータ基材として用いても、すぐれた電池特性を有する電池を与えない。しかし、空孔率が余りに高いときは、セパレータ基材として強度が不十分であり、そこで、所要の強度を得るためには、厚いものを用いざるを得ず、そうすれば、得られる電池の内部抵抗が高くなるので好ましくない。
【００２０】
更に、本発明によれば、基材多孔質樹脂フィルムは、通気度が１５００秒／１００ｃｃ以下のものが好ましく、特に、１０００秒／１００ｃｃ以下のものが好ましく用いられる。多孔質樹脂フィルムの通気度が高すぎるときは、そのようなフィルム上に架橋ポリマーを担持させて電池用セパレータとして用いた場合に、イオン伝導性が低く、すぐれた電池特性を有する電池を与えない。
【００２１】
また、基材多孔質樹脂フィルムは、突き刺し強度が１Ｎ以上であることが好ましい。突刺し強度が１Ｎよりも小さいときは、セパレータ基材として用いた場合、電極間に面圧がかかったときに破断し、内部短絡を引き起こすおそれがある。
【００２２】
本発明においては、基材多孔質樹脂フィルムは、厚さが３〜１００μｍの範囲にあることが好ましい。多孔質樹脂フィルムの厚さが３μｍよりも小さいときは、強度が不十分であって、セパレータ基材として用いるとき、正負の電極が相互に接触して、内部短絡を起こすおそれがある。他方、多孔質樹脂フィルムの厚さが１００μｍを超えるときは、セパレータの膜抵抗が増大し、レート特性の低下を招くので好ましくない。
【００２３】
本発明によれば、多孔質樹脂フィルムは、上述したような特性を有すれば、特に、限定されるものではないが、耐溶剤性や耐酸化還元性を考慮すれば、ポリエチレン、ポリプロピレン等のポリオレフィン樹脂からなる多孔質フィルムが好適である。しかし、なかでも、加熱されたとき、樹脂が溶融して、細孔が閉塞する性質を有し、その結果、電池に所謂シャットダウン機能を有せしめることができるところから、多孔質フィルムとしては、ポリエチレン樹脂フィルムが特に好適である。ここに、ポリエチレン樹脂には、エチレンのホモポリマーのみならず、プロピレン、ブテン、ヘキセン等のα−オレフィンとエチレンとの共重合体を含むものとする。
【００２４】
また、本発明によれば、ポリテトラフルオロエチレンやポリイミド等の多孔質フィルムと上記基材ポリオレフィン樹脂多孔質フィルムとの積層フィルムも、耐熱性にすぐれるところから、多孔質樹脂フィルムとして、好適に用いられる。
【００２５】
本発明において、架橋ポリマーは、化学架橋ポリマーと物理架橋ポリマーのいずれであってもよい。化学架橋ポリマーとは、化学反応によって形成された架橋構造を有するポリマーをいい、物理架橋ポリマーとは、ポリマー間の水素結合、静電気結合、疎水的結合、ポリマーと多価金属イオンとのキレート形成等によって形成された架橋構造を有するポリマーをいう。
【００２６】
化学架橋ポリマーの代表例として、例えば、モノビニル単量体を架橋剤としてのジビニル単量体と共に共重合して得られる共重合体を挙げることができる。また、化学架橋ポリマーは、側鎖に官能基を有するポリマーにその官能基と反応性を有する多官能性化合物を架橋剤として反応させることによっても得ることができる。更には、線状ポリマーに過酸化物を作用させ、又は放射線を照射し、架橋させることによっても、化学架橋ポリマーを得ることができる。
【００２７】
物理架橋ポリマーの代表例としては、例えば、ポリフッ化ビニリデン、ポリアクリロニトリル、ポリメチルメタクリレート、ポリエチレンオキシド等を挙げることができる。
【００２８】
特に、本発明によれば、架橋ポリマーの好ましい一例として、イソシアネート基に対して反応し得る反応性基を分子中に有するポリマーを架橋剤としての多官能イソシアネートと反応させ、架橋させて得られる架橋ポリマーを挙げることができる。上記イソシアネート基に対して反応し得る反応性基は、特に限定されるものではないが、例えば、ヒドロキシ基、カルボキシル基、アミノ基、イミノ基、ウレタン基、尿素基等を挙げることができる。これらのなかでは、特に、ヒドロキシ基又はカルボキシル基が好ましい。
【００２９】
このような架橋ポリマーによれば、架橋剤として用いる多官能イソシアネートが付加重合により架橋ポリマー中に取り込まれるため、基材多孔質樹脂フィルム上に担持させてセパレータとして用いるときに、電解液中への溶出がなく、電池特性の劣化を招かない。かくして、繰り返しの充放電による容量の劣化を抑制して、電池特性にすぐれた非水二次電池を与えることができる。
【００３０】
本発明によれば、架橋ポリマーは、そのポリマー分子鎖の側鎖にアセトアセチル基を有する。アセトアセチル基は次式（II）で表される。
【００３１】
【化１】
2009087795.tif 000002
【００３２】
本発明によれば、架橋ポリマーの分子鎖の側鎖に上述したようなアセトアセチル基を有せしめるには、一つの方法として、例えば、架橋ポリマー又は架橋前のポリマー（即ち、前駆体ポリマー）に予め、ヒドロキシ基を有せしめておき、そのような架橋ポリマー又はその前駆体ポリマーにジケテンを反応させればよい。アルコールにジケテンを反応させることによって、次式（１）に示すように、アセトアセチル基を有するアセト酢酸エステルを得ることができる。このようにして、前駆体ポリマーにアセトアセチル基を有せしめたときは、その後に前駆体ポリマーを架橋させればよい。
【００３３】
【化２】
2009087795.tif 000003
【００３４】
また、別の方法として、例えば、アセトアセチル基を有するラジカル重合性モノマーと適当な他のラジカル重合性モノマーをラジカル共重合させることによっても、分子鎖の側鎖にアセトアセチル基を有する前駆体ポリマーを得ることができ、この前駆体ポリマーを架橋させることによって、分子中にアセトアセチル基を有する架橋性ポリマーを得ることができる。
【００３５】
アセトアセチル基を有するラジカル重合性モノマーの好ましい一例として、例えば、次式（Ｉ）で表されるものを挙げることができる。
【００３６】
【化３】
2009087795.tif 000004
【００３７】
(式中、Ｒは水素原子又はメチル基を示し、ｎは１〜１２の整数を示す。)
【００３８】
本発明によれば、このようなアセトアセチル基含有アクリレート及びアセトアセチル基含有メタクリレートから選ばれる少なくとも１種がアセトアセチル基を有するラジカル重合性モノマーとして好ましく用いられる。本発明によれば、上記一般式（Ｉ）で表されるこのようなアセトアセチル基含有（メタ）アクリレートのなかでも、特に、ｎが２〜６の整数であるものが好ましく用いられる。上記一般式（Ｉ）で表されるアセトアセチル基含有（メタ）アクリレートにおいて、このようにｎが２〜６の範囲にあるとき、アセトアセチル基を含む側鎖がポリマーの主鎖構造に阻害されることなく、高い分子運動性を有するので、アセトアセチル基による金属イオン捕獲能の高い架橋ポリマーを得ることができる。例えば、４−アセトアセトキシブチル（メタ）アクリレートはそのようなラジカル重合性モノマーの好ましい一例である。
【００３９】
かくして、本発明によれば、セパレータは、多孔質樹脂フィルムに担持させた架橋ポリマーがそのポリマー分子鎖の側鎖にキレート形成性基であるアセトアセチル基を有するので、このようなセパレータを有する非水系二次電池においては、セパレータが電解液中に溶出した金属イオンを補足するので、負極の表面に金属が析出することを抑制し、その結果、充放電を繰り返しても、容量の低下を抑えることができる。また、電解液中に溶出した金属イオンの析出による内部短絡をも防止することができる。
【００４０】
ここに、電解液中に溶出した金属イオンとは、限定されるものではないが、主として、正極活物質から溶出した遷移金属イオンと集電体から溶出した金属イオンである。正極活物質から溶出した遷移金属イオンとは、限定されるものではないが、主として、コバルト、マンガン、ニッケル、鉄又はバナジウムのイオンである。これらの遷移金属イオンはリチウムイオンと比べてキレート形成性基であるアセトアセチル基に容易に配位して、効率的に捕捉される。溶出した金属イオンの捕捉によるサイクル特性の改善は、正極にマンガン酸リチウムを用いて、高温で充放電を繰り返した場合に顕著である。
【００４１】
また、本発明によれば、基材多孔質樹脂フィルムに架橋ポリマーを担持させて、ポリマーの電解液中への溶出を防いでいるので、溶出ポリマーが電極で反応することによる電池特性の劣化がない。
【００４２】
本発明において、架橋ポリマー層の厚さは、通常、１０〜６０００ｎｍの範囲である。架橋ポリマー層の厚さが１０ｎｍよりも小さいときは、電解液に溶出した金属イオンを十分に捕捉できず、従って、高温でのサイクル特性の劣化を抑制する効果に乏しい。しかし、架橋ポリマー層の厚さが６０００ｎｍよりも大きいときは、架橋ポリマー層の膜抵抗が増大し、レート特性の低下を招くので、好ましくない。
【００４３】
本発明によれば、架橋ポリマー層は、無孔性のイオン伝導性層であることが望ましい。ここに、架橋ポリマー層が「無孔性である」とは、通気度が１００００秒／１００ｃｃ以上であって、実質的に通気度を測定することができない程度に通気性をもたないことをいう。このように、架橋ポリマーが実質的に無孔性のイオン伝導性層であるとき、正極側で溶出した金属イオンが負極に析出する前に、上記実質的に無孔性の架橋ポリマーの有する前記アセトアセチル基によって確実に捕捉され、かくして、本発明の電池用セパレータを用いることによって、サイクル特性にすぐれた非水二次電池を得ることができる。
【００４４】
本発明において、ポリマー分子鎖の側鎖にアセトアセチル基を有する架橋ポリマーは、例えば、（メタ）アクリル酸アルキルエステルとヒドロキシアルキル（メタ）アクリレートと前記アセトアセチル基含有（メタ）アクリレートを適宜の有機溶媒中、ラジカル重合開始剤を用いて共重合させ、得られた共重合体に適宜の有機溶媒中にて多官能イソシアネートを反応させることによって得ることができる。また、前述したように、例えば、（メタ）アクリル酸アルキルエステルと４−アセトアセトキシブチル（メタ）アクリレートとを適宜の有機溶媒中、ラジカル重合開始剤を用いて共重合させ、更に、得られた共重合体に適宜の有機溶媒中にて加熱下に過酸化物を作用させ、又は電子線等の放射線を照射することによっても、アセトアセチル基を有する架橋ポリマーを得ることができる。
【００４５】
本発明によるリチウムイオン二次電池は、正極活物質を含む正極と非水電解液と多孔質セパレータとこの多孔質セパレータを介して前記正極と電気的に絶縁されて配置された、リチウムをドープ及び脱ドープできる負極活物質を含む負極からなる非水リチウムイオン二次電池において、上記多孔質セパレータが上述したようにポリマー分子鎖の側鎖にアセトアセチル基を有する架橋ポリマー層を多孔質樹脂フィルムに担持させてなるものであり、好ましくは、架橋ポリマー層が実質的に無孔性のイオン伝導性層であるものである。
【００４６】
本発明によれば、このようなリチウムイオン二次電池は、上述した電池用セパレータに電極を積層して、電極／セパレータ積層体を得、これを電池容器内に仕込んだ後、この電池容器内に非水電解液を注入して、上記セパレータの有する架橋ポリマーを電解液中で膨潤させることによって得ることができる。
【００４７】
電極、即ち、負極と正極は、通常、それぞれ導電性基材に活物質と、必要に応じて、導電剤とを樹脂バインダーにて担持させてなるシート状のものが用いられる。
【００４８】
上記正極活物質としては、非水リチウムイオン二次電池の正極活物質として用いられているものであれば、いずれも用いられる。そのような正極活物質として、例えば、コバルト酸リチウム、スピネル型マンガン酸リチウム、ニッケル酸リチウム、オリビン型リン酸鉄リチウム等を挙げることができる。負極活物質としても、非水リチウム二次電池の負極活物質として用いられているものであれば、いずれでも用いられる。例えば、黒鉛、非晶質炭素、炭素繊維等を挙げることができる。
【００４９】
非水電解液は、非水有機溶媒に電解質塩を溶解させてなり、電解質塩としては、例えば、ヘキサフルオロリン酸リチウム、テトラフルオロホウ酸リチウム、過塩素酸リチウム等が好適に用いられる。非水電解液がカチオン重合触媒を含有する場合、カチオン重合触媒は、好ましくは、オニウム塩であり、特に、本発明によれば、カチオン重合触媒を兼ねる電解質塩としてヘキサフルオロリン酸リチウム及びテトラフルオロホウ酸リチウムから選ばれる少なくとも１種が好ましく用いられる。
【００５０】
これらの電解質塩のための非水溶媒としては、特に限定されるものではないが、例えば、エチレンカーボネート、プロピレンカーボネート、ブチレンカーボネート、γ−ブチロラクトン等の環状エステル類や、テトラヒドロフラン、ジメトキシエタン等のエーテル類や、ジメチルカーボネート、ジエチルカーボネート、エチルメチルカーボネート等の鎖状エステル類を単独で、又は２種以上の混合物として用いることができる。
【実施例】
【００５１】
以下に実施例を挙げて本発明を説明するが、本発明はこれら実施例により何ら限定されるものではない。以下において、架橋ポリマー担持多孔質フィルムの物性と電池特性は以下のようにして評価した。
【００５２】
(基材多孔質樹脂フィルム及びセパレータの厚さ)
１／１００００ｍｍシックネスゲージによる測定と断面の１００００倍走査型電子頭微鏡写真に基づいて求めた。
【００５３】
(基材多孔質樹脂フィルムの空孔率)
基材多孔質樹脂フィルムの単位面積Ｓ（ｃｍ2）当たりの重量Ｗ（ｇ）、平均厚さｔ（ｃｍ）及び多孔質樹脂フィルムを構成する樹脂の密度ｄ（ｇ／ｃｍ3）から下式にて算出した。
【００５４】
空孔率（％）＝（１−（１００Ｗ／Ｓ／ｔ／ｄ））×１００
【００５５】
(架橋性ポリマー担持多孔質フィルム（セパレータ）の通気度)
ＪＩＳ  Ｐ  ８１１７に準拠して求めた。セパレータの通気度は実質的に架橋ポリマー層の通気度に等しい。
【００５６】
（基材多孔質樹脂フィルムの突き刺し強度)
カトーテック（株）製圧縮試験磯ＫＥＳ−Ｇ５を用いて突き刺し試験を行った。測定により得られた荷重変位曲線から最大荷重を読みとり、突き刺し強度とした。針は直径１．０ｍｍ、先端の曲率半径０．５ｍｍのものを用いて、２ｃｍ／秒の速度で行った。
【００５７】
(架橋ポリマーのゲル分率の測定)
予め、重量が既知の架橋ポリマーを担持させた多孔質フィルム（セパレータ）を酢酸エチルに含浸し、２４時間振盪して、未架橋ポリマーを酢酸エチル中に溶出させ、除去した後、酢酸エチルに不溶分のみを担持したセパレータを乾燥させ、秤量して、上記不溶分の重量を算出して、不溶分の重量／当初の架橋ポリマーの重量の比率からゲル分率を求めた。
【００５８】
(電極シートの調製)
正極活物質であるマンガン酸リチウム８５重量部と導電助剤であるアセチレンブラック(電気化学工業（株）製デンカブラック)１０重量部とバインダーであるフッ化ビニリデン樹脂(呉羽化学工業（株）製ＫＦポリマーＬ＃１１２０)５重量部を混合し、これを固形分濃度１５重量％となるように、Ｎ−メチル−２−ピロリドンを用いてスラリーとした。このスラリーを厚さ２０μｍのアルミニウム箔(集電体)上に塗布し、８０℃で１時間、１２０℃で２時間乾燥した後、ロールプレスにて加圧して、活物質層の厚さが１００μｍの正極シートを調製した。
【００５９】
また、負極活物質であるメソカーボンマイクロビーズ(大阪ガスケミカル（株）ＭＣＭＢ６−２８)８０重量部と導電助剤であるアセチレンブラック(電気化学工業（株）製デンカブラック)１０重量部とバインダーであるフッ化ビニリデン樹脂(呉羽化学工業（株）製ＫＦポリマーＬ＃１１２０)１０重量部を混合し、これを固形分濃度１５重量％となるように、Ｎ−メチル−２−ピロリドンを用いてスラリーとした。
【００６０】
このスラリーを厚さ２０μｍの銅箔(集電体)上に厚さ２００μｍに塗布し、８０℃で１時間乾燥し、１２０℃で２時間乾燥した後、ロールプレスにて加圧して、活物質層の厚さが１００μｍの負極シートを調製した。
【００６１】
比較例１
(電池の作製)
厚さ１６μｍ、空孔率４０％、通気度３００秒／ｃｃ、突き刺し強度３．０Ｎの多孔質ポリエチレン樹脂フィルムを用意した。前記電極シートの調製において得た４４ｍｍ角の負極シート、上記多孔質フィルム及び前記電極シートの調製において得た４２ｍｍ角の正極シートをこの順序に積層し、これをアルミニウムラミネートパッケージに仕込んだ後、パッケージ内に１．０モル／Ｌ濃度にてヘキサフルオロリン酸リチウムを溶解させたエチレンカーボネート／ジエチルカーボネート(重量比１／１)混合溶媒からなる電解液を注入し、次いで、パッケージを封口して、リチウムイオン二次電池Ａを組み立てた。
【００６２】
製造例１
還流冷却管を備えた５００ｍＬ容量の三つ口フラスコにメチルメタクリレート９０ｇ、４−ヒドロキシブチルアクリレート６．３ｇ、酢酸エチル６７ｇ、Ｎ，Ｎ’−アゾビスイソブチロニトリル０．２ｇを投入し、窒素ガスを導入しながら、３０分間攪拌混合した後、温度６４℃に加熱した。
【００６３】
約１時間経過したとき、ラジカル重合が始まって、反応混合物の粘度が上昇し始めた。そのまま、８時間重合を続けた後、約４０℃まで冷却し、再び、Ｎ，Ｎ’−アゾビスイソブチロニトリル０．１ｇを加え、７０℃に再度加熱して、更に、８時間、後重合を行なった。この後、約４０℃まで冷却し、酢酸エチル１６６ｇを加え、全体が均一になるまで攪拌混合して、ヒドロキシ基を有するアクリレート共重合体の酢酸エチル溶液Ａを得た。
【００６４】
製造例２
製造例１で得られたヒドロキシ基を有するアクリレート共重合体の酢酸エチル溶液Ａ１００ｇにトリエチルアミン０．５０ｇを加え、水浴で２０℃以下に冷却しながら、ジケテン１．２ｇを加えて２時間攪拌した。次いで、３０℃で５時間攪拌して、ヒドロキシ基にジケテンを付加重合させて、アセトアセチル基を有するアクリレート共重合体の酢酸エチル溶液Ｂを得た。このアクリレート共重合体は、その１００重量部あたりにアセトアセチル基４．４重量部を有するものであった。
【００６５】
製造例３
還流冷却管を備えた５００ｍＬ容量の三つ口フラスコにメチルメタクリレート８９ｇ、４−ヒドロキシブチルアクリレート１ｇ、４−アセトアセトキシブチルアクリレート１０ｇ、酢酸エチル６７ｇ及びＮ，Ｎ’−アゾビスイソブチロニトリル０．２ｇを投入し、窒素ガスを導入しながら、３０分間攪拌混合した後、温度６４℃に加熱した。
【００６６】
約１時間経過したとき、ラジカル重合が始まって、反応混合物の粘度が上昇し始めた。そのまま、８時間重合を続けた後、約４０℃まで冷却し、再び、Ｎ，Ｎ’−アゾビスイソブチロニトリル０．１ｇを加え、７０℃に再度加熱して、更に、８時間、後重合を行なった。この後、約４０℃まで冷却し、酢酸エチル１６６ｇを加え、全体が均一になるまで攪拌混合して、アセトアセチル基を有するアクリレート共重合体の酢酸エチル溶液Ｃを得た。このアクリレート共重合体は、その１００重量部あたりにアセトアセチル基４．４重量部を有するものであった。
【００６７】
製造例４
製造例1で得られたアクリレート共重合体の酢酸エチル溶液Ａ２０ｇと架橋剤ベンゾイルパーオキサイド０．０６ｇを酢酸エチル３．４ｇに溶解させて、塗布液を調製し、２５重量％濃度のポリマー溶液Ｄを調製した。
【００６８】
このポリマー溶液Ｄに酢酸エチルを加え、室温で攪拌して、濃度８．３重量％の均一なポリマー溶液を得た。このポリマー溶液を前記と同じ多孔質ポリエチレン樹脂フィルムの片面にワイヤーバー（＃２０）にて塗布した後、６０℃で加熱乾燥して、酢酸エチルを揮散させ、次いで、これを９０℃の恒温器に１６８時間投入して、アクリレート共重合体をパーオキサイド架橋させ、かくして、片面に塗布厚み０．５μｍで架橋ポリマーを担持させた架橋ポリマー担持多孔質フィルム１を得た。この架橋ポリマーのゲル分率は４５．３％であった。
【００６９】
製造例５
製造例２で得られたアクリレート共重合体の酢酸エチル溶液Ｂ２０ｇと架橋剤ベンゾイルパーオキサイド０．０６ｇを酢酸エチル４．０ｇに溶解させて、塗布液を調製し、２５重量％濃度のポリマー溶液Ｅを調製した。
【００７０】
このポリマー溶液Ｅに酢酸エチルを加え、室温で攪拌して、濃度８．３重量％の均一なポリマー溶液を得た。このポリマー溶液を前記と同じポリエチレン樹脂多孔質フィルムの片面にワイヤーバー（＃２０）にて塗布した後、６０℃で加熱乾燥して、酢酸エチルを揮散させ、次いで、これを９０℃の恒温器に１６８時間投入して、アクリレート共重合体をパーオキサイド架橋させ、かくして、片面に塗布厚み０．５μｍのアセトアセチル基を有する架橋ポリマーを担持させた架橋ポリマー担持多孔質フィルム２を得た。この架橋ポリマーのゲル分率は４７．８％であった。
【００７１】
製造例６
製造例３で得られたアクリレート共重合体の酢酸エチル溶液Ｃ２０ｇと架橋剤ベンゾイルパーオキサイド０．０６ｇを酢酸エチル４．０ｇに溶解させて、塗布液を調製し、２５重量％濃度のポリマー溶液Ｆを調製した。
【００７２】
このポリマー溶液Ｆに酢酸エチルを加え、室温で攪拌して、濃度８．３重量％の均一なポリマー溶液を得た。このポリマー溶液を前記と同じポリエチレン樹脂多孔質フィルムの片面にワイヤーバー（＃２０）にて塗布した後、６０℃で加熱乾燥して、酢酸エチルを揮散させ、次いで、これを９０℃の恒温器に１６８時間投入して、アクリレート共重合体をパーオキサイド架橋させ、かくして、片面に塗布厚み０．５μｍのアセトアセチル基を有する架橋ポリマーを担持させた架橋ポリマー担持多孔質フィルム３を得た。この架橋ポリマーのゲル分率は４７．１％であった。
【００７３】
製造例７
製造例３で得られたアクリレート共重合体の酢酸エチル溶液Ｃ２０ｇと架橋剤としての多官能イソシアネート(ヘキサメチレンジイソシアネート／トリメチロールプロパンアダクト体、酢酸エチル溶液、固形分２５％、日本ポリウレタン工業（株）製コロネートＨＬ)０．２４ｇを酢酸エチル４．０ｇに溶解させて、塗布液を調製し、２５重量％濃度のポリマー溶液Ｇを調製した。
【００７４】
このポリマー溶液Ｇに酢酸エチルを加え、室温で攪拌して、濃度８．３重量％の均一なポリマー溶液を得た。このポリマー溶液を前記と同じ基材ポリエチレン樹脂多孔質フィルムの片面にワイヤーバー（＃２０）にて塗布した後、６０℃で加熱乾燥して、酢酸エチルを揮散させ、次いで、これを９０℃の恒温器に１６８時間投入して、アクリレート共重合体をイソシアネート架橋し、かくして、片面に塗布厚み０．５μｍのアセトアセチル基を有する架橋ポリマーを担持させた架橋ポリマー担持多孔質フィルム４を得た。この架橋ポリマーのゲル分率は６０．３％であった。
【００７５】
比較例２
前記負極シートと正極シートの間に前記架橋ポリマー担持多孔質フィルム１をその多孔質フィルムが負極シートに対面し、架橋ポリマーが正極シートに対面するように配置積層し、得られた積層物をアルミニウムラミネートパッケージ内に入れ、１．０モル／Ｌ濃度でヘキサフルオロリン酸リチウムを溶解させたエチレンカーボネート／ジエチルカーボネート(重量比１／１)混合溶媒からなる電解液を注液し、次いで、パッケージを封口して、リチウムイオン二次電池Ｂを組み立てた。
【００７６】
実施例１
前記負極シートと正極シートの間に前記架橋ポリマー担持多孔質フィルム２、３及び４をそれぞれ、その多孔質フィルムが負極シートに対面し、架橋ポリマーが正極シートに対面するように配置積層し、得られた積層物をアルミニウムラミネートパッケージ内に入れ、１．０モル／Ｌ濃度でヘキサフルオロリン酸リチウムを溶解させたエチレンカーボネート／ジエチルカーボネート(重量比１／１)混合溶媒からなる電解液を注液し、次いで、パッケージを封口して、リチウムイオン二次電池Ｃ、Ｄ及びＥを組み立てた。
【００７７】
製造例８
製造例３において、メチルメタクリレート８９ｇ、４−ヒドロキシブチルアクリレート１ｇ及び４−アセトアセトキシブチルアクリレート１０ｇに代えて、メチルメタクリレート８９．６ｇ、４−ヒドロキシブチルアクリレート１ｇ及び２−アセトアセトキシエチルメタクリレート９．４ｇを用いた以外は、同様にして、アセトアセチル基を有するアクリレート共重合体の酢酸エチル溶液Ｈを得た。このアクリレート共重合体は、その１００重量部あたりにアセトアセチル基４．４重量部を有するものであった。
【００７８】
製造例９
製造例３において、メチルメタクリレート８９ｇ、４−ヒドロキシブチルアクリレート１ｇ及び４−アセトアセトキシブチルアクリレート１０ｇに代えて、メチルメタクリレート８７．８ｇ、４−ヒドロキシブチルアクリレート１ｇ及び６−アセトアセトキシヘキシルアクリレート１１．２ｇを用いた以外は、同様にして、アセトアセチル基を有するアクリレート共重合体の酢酸エチル溶液Ｉを得た。このアクリレート共重合体は、その１００重量部あたりにアセトアセチル基４．４重量部を有するものであった。
【００７９】
製造例１０
製造例７において、酢酸エチル溶液Ｃに代えて、それぞれ酢酸エチル溶液Ｈ及びＩを用いた以外は、同様にして、アクリレート共重合体をイソシアネート架橋させて、それぞれ架橋ポリマー担持多孔質フィルム５及び６を得た。架橋ポリマー担持多孔質フィルム５及び６に担持された架橋ポリマーのゲル分率はそれぞれ、６０．９％及び６５．１％であった。
【００８０】
実施例２
前記負極シートと正極シートの間に前記架橋ポリマーを担持させた多孔質ポリエチレン樹脂フィルム５及び６をそれぞれ、その多孔質フィルムが負極シートに対面し、架橋ポリマーが正極シートに対面するように配置積層し、得られた積層物をアルミニウムラミネートパッケージ内に入れ、１．０モル／Ｌ濃度でヘキサフルオロリン酸リチウムを溶解させたエチレンカーボネート／ジエチルカーボネート(重量比１／１)混合溶媒からなる電解液を注液し、次いで、パッケージを封口して、リチウムイオン二次電池Ｆ及びＧを組み立てた。
【００８１】
（実施例及び比較例でられた電池の放電特性）
上記実施例及び比較例において得られたそれぞれのラミネートシール型リチウムイオン二次電池について、その放電特性を調べた。即ち、それぞれの電池について、一定温度（２５℃）下、定電流値４ｍＡ、定電圧４．２Ｖにて充電し、次いで、定電流値４ｍＡにて２．７５Ｖまで放電することを１サイクルとして、これを３サイクル繰り返し、３サイクル目の放電で得られた容量を初期の５時間率放電容量として求めた。また、３サイクル目の充電容量に対する放電容量の比率を初期の充放電効率として求めた。ここで、５時間率放電容量とは、満充電状態から所定の放電停止電圧まで放電した場合に、５時間放電を維持できる電流値で放電したときの放電容量をいう。
【００８２】
次に、定電流値４ｍＡ、定電圧４．２Ｖにて充電し、この後、定電流値４０ｍＡにて２．７５Ｖまで放電して、０．５時間率放電容量を求め、前記初期の５時間率放電容量に対する０．５時間率放電容量の百分率（％）にてレート特性を評価した。ここで、０．５時間率放電容量とは、満充電状態から所定の放電停止電圧まで放電した場合に、０．５時間放電を維持できる電流値で放電したときの放電容量をいう。
【００８３】
その後、定電流値２０ｍＡ、定電圧４．２Ｖにて充電し、定電流値２０ｍＡにて２．７５Ｖまで放電することをサイクルとし、５０℃の恒温槽内で１００サイクル充放電を繰り返した。得られた結果から、５０℃での充放電を開始した１サイクル目の放電容量に対する１００サイクル目の放電容量の百分率（％）にて１００サイクル後容量維持率を評価した。結果を表１に示す。
【００８４】
【表１】
2009087795.tif 000005
【００８５】
表１に示す結果から、本発明に従って、分子中にアセトアセチル基を有する架橋ポリマーを基材多孔質樹脂フィルム上に担持させてなるセパレータを用いることによって、電解液中に溶出した金属イオンが上記アセトアセチル基に効率よく捕捉され、その結果、初期容量、初期の充放電効率及びレート特性の低下を最小限に抑制し、しかも、高温で充放電を繰り返しても、容量の劣化が少なく、長期信頼性にすぐれたリチウムイオン二次電池を得ることができる。